【手続補正書】
【提出日】平成22年5月19日(2010.5.19)
【手続補正１】
【補正対象書類名】特許請求の範囲
【補正対象項目名】全文
【補正方法】変更
【補正の内容】
【特許請求の範囲】
【請求項１】
強化ポリマーシャフトを有するカテーテルであって、前記ポリマーは大きさが約６ｎｍ未満のナノ粒子を含む、カテーテル。
【請求項２】
前記ナノ粒子は、質量で前記シャフトの約０．１％〜０．５％を構成するカーボンナノ粒子を含む、請求項１に記載のカテーテル。
【請求項３】
前記ナノ粒子は、大きさが４ｎｍ〜約６ｎｍでありかつ前記シャフトの約０．２％重量の超分散ダイヤモンドを有する、請求項１に記載のカテーテル。
【請求項４】
前記ナノ粒子は、半径が約０．３５７ｎｍでありかつ前記シャフトの約０．０１重量％のフラーレンＣ６０球状粒子を有する、請求項１に記載のカテーテル。
【請求項５】
前記ナノ粒子は、前記シャフトの約１％重量のカーボンファイバーで形成される粒子を有する、請求項１に記載のカテーテル。
【請求項６】
前記ナノ粒子は、ゼオライトの粒子を有し、前記ゼオライトは、原子状ゼオライト、４面体ゼオライト、結晶状ゼオライト、菱沸石およびシャプチロ沸石のうちの１つである、請求項１に記載のカテーテル。
【請求項７】
前記ポリマーは、熱可塑性ポリウレタン、ポリアミド、ポリエーテルブロックアミドエラストマー、およびポリオレフィンの１つを有する、請求項１に記載のカテーテル。
【請求項８】
前記カテーテルは、末梢穿刺中心カテーテルである、請求項１に記載のカテーテル。
【請求項９】
前記シャフトは、ベース材料のポリマー顆粒を、前記ベース材料および高濃度の前記ナノ粒子を含む強化ポリマー顆粒とともに押し出すステップによって形成され、前記ベース材料のポリマー顆粒と強化ポリマー顆粒の比率は、前記ナノ粒子の所望の濃度を得るために選択される、請求項１に記載のカテーテル。
【請求項１０】
医療用器具を形成する方法であって、
選択されたポリマーの非強化顆粒を調製するステップと、
前記選択されたポリマーの強化顆粒を調製するステップであって、前記強化顆粒はナノ粒子を含むステップと、
実質的に管状の要素を形成するために、前記非強化顆粒を前記強化顆粒とともに押し出すステップとを有する、方法。
【請求項１１】
前記ポリマーを約４５℃〜５０℃の温度で有機溶媒に溶解するステップであって、前記ポリマーは前記溶媒重量の約１０％〜１８％であるステップと、
前記溶液に高濃度の前記強化用添加剤を導入するであって、前記強化用添加剤が、フラーレンＣ６０を含む強化溶液、乾燥状態のカーボンファイバーおよび超分散ダイヤモンド、ゼオライトおよびキレートのうちの１つであるステップと、
フィルムを形成するためにポリマーおよび強化用添加剤の前記溶液を乾燥させるステップと、
前記強化顆粒を前記乾燥溶液から回収するステップとによって、
前記強化顆粒を調製するステップをさらに有する、請求項１０に記載の方法。
【請求項１２】
前記溶液を加熱せずに約２４時間乾燥させるステップをさらに有する、請求項１１に記載の方法。
【請求項１３】
前記溶媒を除去するために、前記乾燥溶液を約５〜１０時間加熱するステップをさらに有する、請求項１１に記載の方法。
【請求項１４】
前記非強化顆粒および前記強化顆粒を押し出して、ＰＩＣＣのシャフトを形成するステップをさらに有し、前記非強化顆粒の押し出し速度は、前記器具の前記材料中の強化顆粒の所望の濃度を得るために、前記強化顆粒の押し出し速度に対して制御され、そして前記器具の各種パーツ中の強化顆粒の濃度を変化させるため、前記強化顆粒の押し出し速度は、前記非強化顆粒の押し出し速度に対して時間とともに変化する、請求項１１に記載の方法。
【請求項１５】
約０．０１％〜約５％の前記ナノ粒子の所望の濃度を得るために選択された比率で、前記非強化顆粒と前記強化顆粒を混合するステップをさらに有する、請求項１１に記載の方法。
【手続補正２】
【補正対象書類名】明細書
【補正対象項目名】０００５
【補正方法】変更
【補正の内容】
【０００５】
上記課題を解決するために、本発明は、例えば、以下を提供する：
（項目１）
強化ポリマーシャフトを有するカテーテルであって、上記ポリマーは大きさが約６ｎｍ未満のナノ粒子を含む、カテーテル。
（項目２）
上記ナノ粒子はカーボンナノ粒子を含む、項目１に記載のカテーテル。
（項目３）
上記ナノ粒子は、大きさが４ｎｍ〜約６ｎｍの超分散ダイヤモンドを有する、項目１に記載のカテーテル。
（項目４）
上記超分散ダイヤモンドは、上記シャフトの約０．２％重量を構成する、項目１に記載のカテーテル。
（項目５）
上記ナノ粒子は、半径が約０．３５７ｎｍのフラーレンＣ６０球状粒子を有する、項目１に記載のカテーテル。
（項目６）
上記フラーレンＣ６０は、上記シャフトの約０．０１重量％を構成する、項目１に記載のカテーテル。
（項目７）
上記ナノ粒子は、カーボンファイバーで形成される粒子を有する、項目１に記載のカテーテル。
（項目８）
上記カーボンファイバーは、上記シャフトの約１％重量を構成する、項目７に記載のカテーテル。
（項目９）
上記カーボンナノ粒子は、質量で上記シャフトの約０．１％〜０．５％を構成する、項目１に記載のカテーテル。
（項目１０）
上記ナノ粒子は、ゼオライトの粒子を有する、項目１に記載のカテーテル。
（項目１１）
上記ゼオライトは、原子状、４面体、および結晶状ゼオライトの１つを有する、項目１０に記載のカテーテル。
（項目１２）
上記ゼオライトは、菱沸石およびシャプチロ沸石の１つを有する、項目１０に記載のカテーテル。
（項目１３）
上記ポリマーは、熱可塑性ポリウレタン、ポリアミド、ポリエーテルブロックアミドエラストマー、およびポリオレフィンの１つを有する、項目１に記載のカテーテル。
（項目１４）
上記カテーテルは、末梢穿刺中心カテーテルである、項目１に記載のカテーテル。
（項目１５）
上記シャフトは、ベース材料のポリマー顆粒を、上記ベース材料および高濃度の上記ナノ粒子を含む強化ポリマー顆粒とともに押し出すステップによって形成される、項目１に記載のカテーテル。
（項目１６）
上記ベース材料のポリマー顆粒と強化ポリマー顆粒の比率は、上記ナノ粒子の所望の濃度を得るために選択される、項目１に記載のカテーテル。
（項目１７）
医療用器具を形成する方法であって、
選択されたポリマーの非強化顆粒を調製するステップと、
上記選択されたポリマーの強化顆粒を調製するステップであって、上記強化顆粒はナノ粒子を含むステップと、
実質的に管状の要素を形成するために、上記非強化顆粒を上記強化顆粒とともに押し出すステップとを有する、方法。
（項目１８）
上記ポリマーを有機溶媒に溶解するステップであって、上記ポリマーは上記溶媒重量の約１０％〜１８％であるステップと、
上記溶液に高濃度の上記強化用添加剤を導入するステップと、
フィルムを形成するためにポリマーおよび強化用添加剤の上記溶液を乾燥させるステップと、
上記強化顆粒を上記乾燥溶液から回収するステップとによって、
上記強化顆粒を調製するステップをさらに有する、項目１７に記載の方法。
（項目１９）
上記ポリマーを約４５℃〜５０℃の温度で溶解するステップをさらに有する、項目１７に記載の方法。
（項目２０）
フラーレンＣ６０を含む強化溶液を上記溶液に導入するステップをさらに有する、項目１７に記載の方法。
（項目２１）
乾燥状態のカーボンファイバーおよび超分散ダイヤモンドの少なくとも１つを上記溶液に導入するステップをさらに有する、項目１７に記載の方法。
（項目２２）
ゼオライトおよびキレートナノ粒子の少なくとも１つを含む上記強化顆粒を調製するステップをさらに有する、項目１７に記載の方法。
（項目２３）
上記溶液を加熱せずに約２４時間乾燥させるステップをさらに有する、項目１７に記載の方法。
（項目２４）
上記溶媒を除去するために、上記乾燥溶液を約５〜１０時間加熱するステップをさらに有する、項目１７に記載の方法。
（項目２５）
上記非強化顆粒および上記強化顆粒を押し出して、ＰＩＣＣのシャフトを形成するステップをさらに有する、項目１７に記載の方法。
（項目２６）
上記ナノ粒子の所望の濃度は、約０．０１％〜約５％である、項目１７に記載の方法。
（項目２７）
上記器具の上記材料中の強化顆粒の所望の濃度を得るために、上記非強化顆粒の押し出し速度は、上記強化顆粒の押し出し速度に対して制御される、項目１７に記載の方法。
（項目２８）
上記器具の各種パーツ中の強化顆粒の濃度を変化させるため、上記強化顆粒の押し出し速度は、上記非強化顆粒の押し出し速度に対して時間とともに変化する、項目１７に記載の方法。
（項目２９）
上記ナノ粒子の濃度を得るために、上記非強化顆粒と上記強化顆粒を選択された比率で混合するステップをさらに有する、項目１７に記載の方法。
（項目３０）
強化ポリマーシャフトを有するカテーテルであって、上記ポリマーは、大きさが約６ｎｍ未満のナノ粒子を含む、カテーテル。
（項目３１）
医療用器具を形成する方法であって、
選択されたポリマーの顆粒を調製するステップと、
上記選択されたポリマーの強化顆粒を調製するステップであって、上記強化顆粒はナノ粒子を含むステップと、
上記ナノ粒子の所望の濃度を得るために、上記顆粒と上記強化顆粒を混合するステップと、
実質的に管状の要素を形成するために、上記顆粒と上記強化顆粒を押し出すステップとを有する、方法。
（発明の要旨）
一態様において、本発明は、強化ポリマーシャフトを有するカテーテルに関し、このポリマーは、大きさが約６ｎｍ未満のナノ粒子を含む。